(57)【要約】【課題】ペリクル枠にペリクル膜を貼付した後に発生する異物を除去可能なペリクルの製造方法の提供を目的とする。【解決手段】ペリクル膜と、前記ペリクル膜が貼り付けられたペリクル枠と、を有するペリクルの製造方法であって、ペリクル枠に、前記ペリクル枠より外径が大きいペリクル膜を貼付する貼付工程と、前記ペリクル枠の外周からはみ出した前記ペリクル膜をトリミングするトリミング工程と、前記トリミング工程後の前記ペリクル枠に、特定の構造を有する化合物を含む非水系溶媒を塗布する溶媒塗布工程と、を有する、ペリクルの製造方法。【選択図】なし【特許請求の範囲】
【請求項１】
ペリクル膜と、前記ペリクル膜が貼り付けられたペリクル枠と、を有するペリクルの製造方法であって、
ペリクル枠に、前記ペリクル枠より外径が大きいペリクル膜を貼付する貼付工程と、
前記ペリクル枠の外周からはみ出した前記ペリクル膜をトリミングするトリミング工程と、
前記トリミング工程後の前記ペリクル枠の端部に、下記一般式（１）で表される化合物および／または下記一般式（２）で表される化合物を含む非水系溶媒を塗布する溶媒塗布工程と、
【化１】
2020166063.tif 000009
（一般式（１）において、Ｘ１〜Ｘ６は、フッ素原子、水素原子、フッ素原子を有するアルキル基、アルキル基、アルケニル基、またはアルキニル基のいずれかを表し、
Ｘ１〜Ｘ６のうち、４つ以上がフッ素原子である）
【化２】
2020166063.tif 000010
（一般式（２）において、Ｙ１〜Ｙ６は、フッ素原子、水素原子、フッ素原子を有するアルキル基、アルキル基、アルケニル基、またはアルキニル基のいずれかを表し、
Ｙ１〜Ｙ６のうち、３つ以下がフッ素原子である（ただし、Ｙ１〜Ｙ６のうち１つ以下がフッ素原子である場合、Ｙ１〜Ｙ６のうち少なくとも１つがフッ素原子を有するアルキル基である））
を有する、ペリクルの製造方法。
【請求項２】
前記溶媒塗布工程で塗布する前記非水系溶媒が、一般式（１）で表される化合物を含む、
請求項１に記載のペリクルの製造方法。
【請求項３】
前記溶媒塗布工程で塗布する前記非水系溶媒が、テトラフルオロベンゼン、ペンタフルオロベンゼン、ヘキサフルオロベンゼン、２，３，４，５，６−ペンタフルオロトルエン、パーフルオロトルエンおよび２，３，４，５，６−ペンタフルオロ−ペンタフルオロエチルベンゼンからなる群より選ばれるいずれかの化合物を含む、
請求項１または２に記載のペリクルの製造方法。
【請求項４】
前記溶媒塗布工程で塗布する前記非水系溶媒が、ヘキサフルオロベンゼンを３０〜５０質量％含む、
請求項１〜３のいずれか一項に記載のペリクルの製造方法。
【請求項５】
前記ペリクル枠が、前記ペリクル膜を貼付する面の外周端に面取り部を有し、
前記溶媒塗布工程で、前記面取り部に前記非水系溶媒を塗布する、
請求項１〜４のいずれか一項に記載のペリクルの製造方法。
【発明の詳細な説明】
【技術分野】
【０００１】
本発明は、ペリクルの製造方法に関する。
【背景技術】
【０００２】
ＬＳＩ（大規模集積回路）、超ＬＳＩ等の半導体デバイス、あるいは液晶表示板等の製造工程では、マスク（露光原板）を介して光を照射し、各種パターンを形成する。このとき、マスクに異物が付着していると、異物に光が吸収されたり、光が屈折したりする。その結果、パターニング精度が低くなり、得られるデバイスの品質や外観が損なわれる。そこで、マスク表面にペリクルを装着し、マスクへの異物付着を抑制することが一般的である。
【０００３】
ペリクルは、通常、パターニング用の光を透過可能なペリクル膜と、当該ペリクル膜の外周を支持するペリクル枠とから構成される。ペリクル枠は、アルミニウムやステンレス鋼、ポリエチレン等から構成される。一方、ペリクル膜は、一般的にニトロセルロース、酢酸セルロース、またはフッ素樹脂等からなる膜で構成される（例えば、特許文献１）。
【先行技術文献】
【特許文献】
【０００４】
【特許文献１】国際公開第２０１２／００４９５０号
【発明の概要】
【発明が解決しようとする課題】
【０００５】
前述のように、ペリクルは半導体リソグラフィー工程におけるマスクへの異物付着防止のため部材である。そのため、ペリクル自体に異物が付着しないよう、クリーンルームで製造する等の工夫がなされている。しかしながら、ペリクルを製造する過程で、塵が発生しやすく、これがペリクル枠に付着しやすい、という課題があった。一般的なペリクルの製造方法では、ペリクル枠に、外径が当該ペリクル枠より大きなペリクル膜を、接着剤等を介して貼り付ける。そして、ペリクル枠からはみ出た部分を、ナイフ等で切断除去（トリミング）する。このトリミングの際、ペリクル膜の切れ端が細かい塵となってペリクル枠に付着し、異物となりやすかった。また、ペリクル膜の貼付後に生じた塵を物理的に取り除こうとすると、非常に手間と時間がかかり、完全に除去することが難しかった。したがって、効率よくペリクルを作製できない、という課題があった。
【０００６】
本発明は、ペリクル枠にペリクル膜を貼付した後に発生する異物を容易に除去可能なペリクルの製造方法の提供を目的とする。
【課題を解決するための手段】
【０００７】
本発明は、以下のペリクルの製造方法を提供する。
［１］ペリクル膜と、前記ペリクル膜が貼り付けられたペリクル枠と、を有するペリクルの製造方法であって、ペリクル枠に、前記ペリクル枠より外径が大きいペリクル膜を貼付する貼付工程と、前記ペリクル枠の外周からはみ出した前記ペリクル膜をトリミングするトリミング工程と、前記トリミング工程後の前記ペリクル枠の端部に、下記一般式（１）で表される化合物および／または下記一般式（２）で表される化合物を含む非水系溶媒を塗布する溶媒塗布工程と、
【化１】
2020166063.tif 000002
（一般式（１）において、Ｘ１〜Ｘ６は、フッ素原子、水素原子、フッ素原子を有するアルキル基、アルキル基、アルケニル基、またはアルキニル基のいずれかを表し、
Ｘ１〜Ｘ６のうち、４つ以上がフッ素原子である）
【化２】
2020166063.tif 000003
（一般式（２）において、Ｙ１〜Ｙ６は、フッ素原子、水素原子、フッ素原子を有するアルキル基、アルキル基、アルケニル基、またはアルキニル基のいずれかを表し、
Ｙ１〜Ｙ６のうち、３つ以下がフッ素原子である（ただし、Ｙ１〜Ｙ６のうち１つ以下がフッ素原子である場合、Ｙ１〜Ｙ６のうち少なくとも１つがフッ素原子を有するアルキル基である））を有する、ペリクルの製造方法。
【０００８】
［２］前記溶媒塗布工程で塗布する前記非水系溶媒が、一般式（１）で表される化合物を含む、［１］に記載のペリクルの製造方法。
［３］前記溶媒塗布工程で塗布する前記非水系溶媒が、テトラフルオロベンゼン、ペンタフルオロベンゼン、ヘキサフルオロベンゼン、２，３，４，５，６−ペンタフルオロトルエン、パーフルオロトルエンおよび２，３，４，５，６−ペンタフルオロ−ペンタフルオロエチルベンゼンからなる群より選ばれるいずれかの化合物を含む、［１］または［２］に記載のペリクルの製造方法。
【０００９】
［４］前記溶媒塗布工程で塗布する前記非水系溶媒が、ヘキサフルオロベンゼンを３０〜５０質量％含む、［１］〜［３］のいずれかに記載のペリクルの製造方法。
［５］前記ペリクル枠が、前記ペリクル膜を貼付する面の外周端に面取り部を有し、前記溶媒塗布工程で、前記面取り部に前記非水系溶媒を塗布する、［１］〜［４］のいずれかに記載のペリクルの製造方法。
【発明の効果】
【００１０】
本発明のペリクルの製造方法によれば、ペリクル枠にペリクル膜を貼付した後に発生する異物を除去可能であり、異物付着のないペリクルを製造できる。
【図面の簡単な説明】
【００１１】
【図１】本発明のペリクルが含むペリクル枠の一例を示す図である。
【発明を実施するための形態】
【００１２】
以下、本発明のペリクルの製造方法について説明する。
本発明の製造方法で製造するペリクルは、ペリクル膜と、前記ペリクル膜が貼り付けられたペリクル枠と、を有する。
【００１３】
上述のように、ペリクルには、異物の付着がないことが求められている。しかしながら、ペリクル枠より外径が大きなペリクル膜を貼付してからペリクル膜をトリミングし、ペリクルを作製すると、ペリクル膜の切れ端が異物の原因となりやすかった。
【００１４】
これに対し、本発明のペリクルの製造方法では、（ａ）ペリクル枠に、ペリクル枠より外径が大きいペリクル膜を貼付する貼付工程と、（ｂ）ペリクル枠の外周からはみ出したペリクル膜をトリミングするトリミング工程と、（ｃ）トリミング工程後のペリクル枠の端部に、特定の構造を有する化合物を含む非水系溶媒を塗布する溶媒塗布工程と、を含む。本発明者らが鋭意検討したところ、特定の構造を有する化合物（非水系溶媒）によれば、ペリクル膜を非常に効率よく溶解させることが可能であり、異物の原因となるペリクル膜由来の異物を除去できることが明らかとなった。
【００１５】
つまり、本発明のペリクルの製造方法によれば、ペリクル枠に付着したペリクル膜由来の異物を容易に除去可能である。以下、本発明のペリクル膜の製造方法の各工程について説明する。
【００１６】
（ａ）貼付工程
本発明のペリクルの製造方法の（ａ）貼付工程では、ペリクル枠およびペリクル膜を準備し、ペリクル枠にペリクル膜を貼付する。
【００１７】
本工程で使用するペリクル枠１１の一例の平面図を図１Ａに示し、当該ペリクル枠１１の側面図を図１Ｂに示す。ペリクル枠１１の形状は、ペリクルの用途、すなわちペリクルを貼り付けるマスクの形状に合わせて適宜選択される。例えば、マスク（図示せず）の光照射面を囲む、四角形状の枠等とすることができる。ペリクル枠１１の幅は、貼付されるペリクル膜（図示せず）を十分に支持可能であれば特に制限されない。また、ペリクル枠１１の高さは、マスクに配置されたパターンと干渉しない高さであればよく、特に制限されない。
【００１８】
本発明では特に、ペリクル枠１１のペリクル膜を貼付する側の面の外周端に面取り部１１Ａを有することが好ましい。ペリクル枠１１が面取り部１１Ａを有すると、後述するが、溶媒塗布工程において、ペリクル膜（図示せず）とペリクル枠１１との貼着面には非水系溶媒を塗布することなく、ペリクル枠１１の面取り部１１Ａおよびペリクル枠１１の側面１１Ｂにのみ非水系溶媒を塗布できる。その結果、ペリクル膜（図示せず）を溶解させることなく、ペリクル枠１１の面取り部１１Ａまたはペリクル枠１１の側面に付着した異物のみを溶解（除去）できる。
【００１９】
当該面取り部１１Ａの角度や幅は、本発明の目的および効果を損なわない範囲において特に制限されないが、ペリクル枠１１はＣ面取りされていることが特に好ましい。面取り部１１ＡがＣ面取りされた領域であると、面取り部１１Ａに非水系溶媒を塗布した際、非水系溶媒がペリクル膜とペリクル枠１１との貼着面に流れ込み難くなる。
【００２０】
ここで、上記ペリクル枠の材質は、ペリクル膜を、接着剤等を介して貼付可能であれば特に制限されない。ペリクル枠の例には、アルミニウム、アルミニウム合金、マグネシウム合金、チタン、真鍮、鉄、ステンレス鋼等が含まれる。中でもアルミニウム合金が、重量、加工性、耐久性等の観点で好ましい。
【００２１】
なお、ペリクル枠１１のペリクル膜を貼付しない側の面には、ペリクルをマスクに貼着するためのマスク接着剤層が配置されていてもよい。当該マスク接着剤層は、公知のマスク接着剤層と同様であり、その例には両面粘着テープ、シリコーン樹脂粘着剤、アクリル系粘着剤等が含まれる。また、当該マスク接着剤層は、ペリクルをマスクに貼付する直前まで保護部材等によって保護されていてもよい。
【００２２】
一方、本工程で準備するペリクル膜は、ペリクル枠より大きい外径を有する。つまり、ペリクル枠に貼付したとき、その少なくとも一部がはみ出す大きさである。ペリクル膜が、ペリクル枠と略同等の大きさ（外径）を有する場合、ペリクル膜とペリクル枠との位置合わせが難しくなる。これに対し、ペリクル膜の大きさ（外径）をペリクル枠より大きくすることで、ペリクル膜とペリクル枠との位置合わせが容易になり、効率よくペリクルを作製可能となる。なお、ペリクル膜は、ペリクル枠に貼付する際、全周がはみ出す大きさであってもよく、一部のみがはみ出す大きさであってもよい。
【００２３】
また、ペリクル膜の厚みは、ペリクルの用途等に応じて適宜設定されるが、通常１μｍ以下が好ましい。ペリクル膜の厚みが十分に薄いほど、マスクに照射する光（露光光）の透過率が高まりやすい。
【００２４】
ここで、ペリクル膜を構成する材料は、露光光の種類等に応じて適宜選択され、露光光を十分に透過可能であり、かつ当該露光光によって分解等し難い膜であれば特に制限されない。またペリクル膜の一方の面、もしくは両方の面には、必要に応じて酸化防止膜や放熱膜が積層されていてもよい。
【００２５】
ペリクル膜を構成する材料の例には、非晶質フルオロポリマー等のフッ素樹脂、ニトロセルロース、酢酸セルロース等が含まれ、特に非晶質フルオロポリマーが好ましい。非晶質フルオロポリマーは、後述の非水系溶媒に対する溶解性が高い。
【００２６】
ここで、非晶質とは、Ｘ線回折法で明確な回折現象が示されないことを言う。非晶質フルオロポリマーからなるペリクル膜は、エキシマレーザー光（一般的な露光光）に対する透過性が高く、例えば波長１９３ｎｍの光に対して透過率が９９％以上である膜とすることができる。また、非晶質フルオロポリマーからなるペリクル膜は、厚さ１μｍ以下としたときに、自立膜となりやすく、非常に取扱やすい。自立膜とは、ペリクル枠に貼り付けたときに、皺や弛みが発生しない膜を意味する。
【００２７】
非晶質フルオロポリマーの例には、主鎖に環状構造を有するパーフルオロ脂環式ポリマーや、主鎖に環状構造を有さない鎖状パーフルオロポリマーが含まれる。
【００２８】
主鎖に環状構造を有するパーフルオロ脂環式ポリマーの例には、以下の化学式で示される環状パーフルオロエーテル基を繰り返し単位とする重合体が含まれる。パーフルオロ脂環式ポリマーの他の例には、特開２０００−２７５８１７号公報等に示された重合体が含まれる。
【化３】
2020166063.tif 000004
上記構造式において、ｍは０または１であり、ｎは１０〜１×１０４の範囲である。
【００２９】
パーフルオロ脂環式ポリマーの例には、サイトップ（ＣＹＴＯＰ、旭硝子（株）製）等が含まれる。
【００３０】
一方、主鎖に環状構造を有さない鎖状パーフルオロポリマーの例には、以下の一般式で示される繰り返し単位を有する重合体が含まれる。鎖状パーフルオロポリマーの他の例には、特開２００３−５７８０３号公報等に示された重合体が含まれる。
【化４】
2020166063.tif 000005
上記一般式において、Ｘ１およびＸ２はそれぞれ独立に、ＨまたはＦを表し、Ｘ３はＨ、Ｆ、ＣＨ３、またはＣＦ３を表し、Ｘ４およびＸ５はそれぞれ独立に、Ｈ、Ｆ、またはＣＦ３を表し、a、ｂおよびｃはそれぞれ独立に、０または１を表す。
【００３１】
ａが０の場合、Ｒｆは、炭素数４〜１００の直鎖または分岐鎖状で水素原子の少なくとも一部がフッ素原子で置換されているフルオロアルキル基、もしくは炭素数４〜１００の直鎖または分岐鎖状で水素原子の少なくとも一部がフッ素原子で置換されているエーテル結合を含むフルオロアルキル基を表す。一方で、ａが１の場合、Ｒｆは炭素数３〜９９の直鎖または分岐鎖状で水素原子の少なくとも一部がフッ素原子で置換されているフルオロアルキル基、もしくは炭素数３〜９９の直鎖または分岐鎖状で水素原子の少なくとも一部がフッ素原子で置換されているエーテル結合を含むフルオロアルキル基を表す。
【００３２】
ペリクル膜の製造方法は特に制限されず、例えば各種基板上に、スピンコート法等により、ペリクル膜を成膜し、当該基板からペリクル膜を剥離することで、製造してもよい。このとき、基板の剥離方法は特に制限されず、物理的に剥離する方法であってもよく、エッチング等により基板を溶解して除去する方法であってもよい。
【００３３】
ここで、上述のペリクル膜とペリクル枠とを貼付する方法は特に制限されず、ペリクル枠上に、各種接着剤をディスペンサ等により塗布し、必要に応じてプリベークした後、ペリクル膜を接着剤（膜接着剤層）上に載置する方法等であってもよい。ペリクル膜を載置した後、必要に応じて加熱や活性光線の照射等を行い、膜接着剤を硬化させてもよい。膜接着剤の例には、アクリル樹脂接着剤、エポキシ樹脂接着剤、シリコーン樹脂接着剤、ポリイミド樹脂接着剤、含フッ素シリコーン接着剤等が含まれる。
【００３４】
（ｂ）トリミング工程
本発明のペリクルの製造方法の（ｂ）トリミング工程では、上述の（ａ）貼付工程によって貼付したペリクル膜のうち、ペリクル枠の外周からはみ出した部分を除去（本明細書では「トリミング」とも称する）する。
【００３５】
トリミングの方法は特に制限されず、例えば、カッター、ナイフ、レーザー等によりペリクル膜の不要な部分を切断する方法とすることができる。また、有機溶剤を使用した方法であってもよい。
【００３６】
（ｃ）溶媒塗布工程
本発明のペリクルの製造方法の（ｃ）溶媒塗布工程では、上記（ｂ）トリミング工程後のペリクル枠の端部に、下記一般式（１）で表される化合物および／または下記一般式（２）で表される化合物を含む非水系溶媒を塗布する。非水系溶媒は、下記一般式（１）で表される化合物および下記一般式（２）で表される化合物のうち、いずれか一方のみを含んでいてもよく、両方を含んでいてもよい。なお、下記一般式（１）で表される化合物を含むことが好ましい。また、これらの構造以外の非水系溶媒をさらに含んでいてもよい。
【００３７】
本工程で塗布する非水系溶媒の総量１００質量部に対する、下記一般式（１）で表される化合物および下記一般式（２）で表される化合物の総量は、１０〜１００質量部が好ましく、３０〜７０質量部がより好ましく、３０〜５０質量部がさらに好ましい。下記一般式（１）で表される化合物および下記一般式（２）で表される化合物の総量が１０質量部以上であると、ペリクル枠に付着したペリクル膜由来の異物を常温でも溶解しやすい。一方、特に７０質量部以下であると、ペリクルに非水系溶媒が残存し難くなり、アウトガスが生じ難くなったり、ペリクル表面に非水系溶媒が残存したりし難くなる。
【００３８】
【化５】
2020166063.tif 000006
上記一般式（１）において、Ｘ１〜Ｘ６は、フッ素原子、水素原子、フッ素原子を有するアルキル基、アルキル基、アルケニル基、またはアルキニル基のいずれかを表し、Ｘ１〜Ｘ６のうち、４つ以上がフッ素原子である。
【化６】
2020166063.tif 000007
上記一般式（２）において、Ｙ１〜Ｙ６は、フッ素原子、水素原子、フッ素原子を有するアルキル基、アルキル基、アルケニル基、またはアルキニル基のいずれかを表し、Ｙ１〜Ｙ６のうち、３つ以下がフッ素原子である（ただし、Ｙ１〜Ｙ６のうち１つ以下がフッ素原子である場合、Ｙ１〜Ｙ６のうち少なくとも１つがフッ素原子を有するアルキル基である。
【００３９】
上記フッ素原子を有するアルキル基は、炭素数４以下が好ましく、その例にはフルオロメチル基、ジフルオロメチル基、トリフルオロメチル基、２，２，２−トリフルオロエチル基、パーフルオロエチル基、３，３，３−トリフルオロプロピル基、パーフルオロプロピル基、２，２，２，２’，２’，２’−ヘキサフルオロイソプロピル基、パーフルオロイソプロピル基、パーフルオロブチル基等が含まれる。
【００４０】
アルキル基は、炭素数６以下が好ましく、その例にはメチル基、エチル基、プロピル基、イソプロピル基、ｎ−ブチル基、ｓ−ブチル基、ｔ−ブチル基、ペンチル基、ヘキシル基等が含まれる。
【００４１】
アルケニル基は、炭素数４以下が好ましく、その例には、ビニル基、アリル基、１−プロペニル基、１−メチルビニル基、１−ブテニル基、２−ブテニル基、３−ブテニル基、１−メチルー１−プロピニル基、１−エチルビニル基、１−メチルアリル基等が含まれる。
【００４２】
アルキニル基は、炭素数４以下が好ましく、その例には、エチニル基、１−プロピニル基、プロパルギル基、１−ブチニル基、２−ブチニル基等が含まれる。
【００４３】
上記一般式（１）で表される化合物の具体例には、ヘキサフルオロベンゼン、ペンタフルオロベンゼン、２，３，４，５，６−ペンタフルオロトルエン、２，３，４，５，６−ペンタフルオロエチルベンゼン、パーフルオロトルエン、１，２，３，４−テトラフルオロベンゼン、１，２，３，５−テトラフルオロベンゼン、１，２，４，５−テトラフルオロベンゼン、２，３，４，５−テトラフルオロトルエン、２，３，４，５−テトラフルオロエチルベンゼン、２，３，４，６−テトラフルオロトルエン、２，３，４，６−テトラフルオロエチルベンゼン、２，３，５，６−テトラフルオロトルエン、２，３，５，６−テトラフルオロエチルベンゼン、２，３，４，５−テトラフルオロ−１−トリフルオロメチルベンゼン、２，３，４，６−テトラフルオロ−１−トリフルオロメチルベンゼン、２，３，５，６−テトラフルオロ−１−トリフルオロメチルベンゼン、２，３，４，５，６−ペンタフルオロ−ペンタフルオロエチルベンゼン等が含まれる。非水系溶媒は、上記一般式（１）で表される化合物を一種のみ含んでいてもよく、二種以上含んでいてもよい。
【００４４】
これらの中でも、入手しやすく、さらにペリクル膜由来の異物を除去しやすい点で、テトラフルオロベンゼン、ペンタフルオロベンゼン、ヘキサフルオロベンゼン、２，３，４，５，６−ペンタフルオロトルエン、パーフルオロトルエンおよび２，３，４，５，６−ペンタフルオロ−ペンタフルオロエチルベンゼンが好ましい。
【００４５】
一方、上記一般式（２）で表される化合物の具体例には、１，２−ジフルオロベンゼン、１，３−ジフルオロベンゼン、１，４−ジフルオロベンゼン、２，３−ジフルオロトルエン、２，４−ジフルオロトルエン、２，５−ジフルオロトルエン、２，６−ジフルオロトルエン、２，３−ジフルオロエチルベンゼン、２，４−ジフルオロエチルベンゼン、２，５−ジフルオロエチルベンゼン、２，６−ジフルオロエチルベンゼン、２，３−ジフルオロ−１−トリフルオロメチルベンゼン、２，４−ジフルオロ−１−トリフルオロメチルベンゼン、２，−ジフルオロ−１−トリフルオロメチルベンゼン、２，６−ジフルオロ−１−トリフルオロメチルベンゼン、１，２，３−トリフルオロベンゼン、１，２，４−トリフルオロベンゼン、１，３，５−トリフルオロベンゼン、２，４，６−トリフルオロトルエン、２，４，６−トリフルオロエチルベンゼン、２，４，６−トリフルオロ−１−トリフルオロメチルベンゼン、ベンゾトリフルオリド、２−フルオロベンゾトリフルオリド、３−フルオロベンゾトリフルオリド、４−フルオロベンゾトリフルオリド、２−メチルベンゾトリフルオリド、３−メチルベンゾトリフルオリド、４−メチルベンゾトリフルオリド、１，２−ビス（トリフルオロメチル）ベンゼン、１，３−ビス（トリフルオロメチル）ベンゼン、１，４−ビス（トリフルオロメチル）ベンゼン等が含まれる。非水系溶媒は、上記一般式（２）で表される化合物を一種のみ含んでいてもよく、二種以上含んでいてもよい。
【００４６】
上述の中でも特に、ヘキサフルオロベンゼンが、ペリクル膜由来の異物を除去しやすい点で特に好ましく、非水系溶媒の総量に対してヘキサフルオロベンゼンを３０〜５０質量部含むことが好ましく、３０〜５０質量部含むことがより好ましい。
【００４７】
非水系溶媒が含む、他の溶媒としては、上述の一般式（１）で表される化合物や、一般式（２）で表される化合物と相溶可能な非水系溶媒であれば特に制限されない。その例には、各種フッ素系溶剤が含まれる。非水系溶媒は、他の溶媒を一種のみ含んでいてもよく、二種以上含んでいてもよい。
【００４８】
その他の溶媒の例には、ＣＨ３ＣＣｌ２Ｆ、ＣＦ３ＣＦ２ＣＨＣｌ２、ＣＣｌＦ２ＣＦ２ＣＨＣｌＦ、パーフルオロヘキサン、パーフルオロトリブチルアミン等のパーフルオロアルキルアミン、パーフルオロ（２−ブチルテトラヒドロフラン）、メトキシ−ノナフルオロブタン、フッ素系アルコール類、ＣｌＣＦ２ＣＦＣｌＣＦ２ＣＦＣｌ２、トリデカフルオロオクタン、デカフルオロ−３−メトキシ−４（トリフルオロメチル）ペンタン等が含まれる。
【００４９】
ここで、本工程における非水系溶媒の塗布方法は特に制限されず、ペリクル膜由来の異物を除去可能であれば特に制限されない。所望の領域にのみ非水系溶媒を塗布する方法は、ディスペンサ等による塗布が一例としてあげられる。特にニードル式ディスペンサによれば、所望の領域にのみ、少量の非水系溶媒を塗布できるため好ましい。
【００５０】
またこのとき、ペリクル膜とペリクル枠との貼付面を重力方向上にして、非水系溶媒を塗布することが好ましい。さらに、非水系溶媒は、ペリクル枠の端部（外周側）に塗布することが好ましく、ペリクル枠が上述の面取り部を有する場合には、当該面取り部および側面に塗布することが好ましい。ペリクル膜とペリクル枠との貼付面に非水系溶媒が付着すると、当該領域のペリクル膜が溶解し、ペリクル膜とペリクル枠との接着強度が低下したり、ペリクル膜に穴があいたりすることがある。
【００５１】
なお、非水系溶媒は、ペリクル枠の外周に沿って全周塗布してもよく、必要な領域にのみ塗布してもよい。また非水系溶媒は１回のみ塗布してもよく、２回以上にわけて塗布してもよい。
【００５２】
非水系溶媒の塗布後、非水系溶媒は常温で揮発させてもよく、加熱等により揮発させてもよい。非水系溶媒を十分に除去してから、ケース等に収容することが好ましい。これにより、ペリクルをマスクに貼付し、露光等を行う際に、アウトガスの発生が抑制されやすくなる。
【実施例】
【００５３】
本発明を実施例に基づき詳細に説明するが、本発明はこれらの実施例に限定されない。
【００５４】
［非水系溶媒］
各実施例および比較例では、溶媒塗布工程において、以下の非水系溶媒を単独で、または組み合わせて使用した。
・パーフルオロベンゼン（東京化成社製）
・ＡＣ６０００（３Ｍ社製、トリデカフルオロオクタン）
・ＦＣ４３（３Ｍ社製、トリス（パーフルオロブチル）アミン）
・ＦＣ７５（３Ｍ社製、パーフルオロ（ブチルテトラヒドロフラン））
・パーフルオロノナン（東京化成社製）
・パーフルオロ（１，３−ジメチルシクロヘキサン）（東京化成社製）
【００５５】
［実施例１］
・貼付工程（ペリクル膜の準備、およびペリクル膜のペリクル枠への貼付）
ガラス基板上にサイトップ溶液（商品名「ＣＹＴＯＰ」、ＡＧＣ社製、濃度９質量％）をスピンコートにてペリクル膜を成膜した。次に、後述のペリクルの外径より、その内径が大きい剥離用の仮枠（プラスチック製）に粘着剤を塗布し、ペリクル膜に貼り付けた。そして、ガラス基板からペリクル膜を剥離し、ペリクル膜を自立させた。
【００５６】
一方、接着剤（商品名「ＣＹＡＦ」、ＡＧＣ社製）を、陽極酸化したアルミニウム製（外寸：１４９ｍｍ×１２２ｍｍ、枠高さ：５．８ｍｍ、枠幅：２ｍｍ）のペリクル枠に塗布した。なお、ペリクル枠として、ペリクル膜の貼付面の外周に沿ってＣ面取りされているものを用いた。そして、自立させたペリクル膜に、しわができないように、ペリクル枠（接着剤）を均一に押しつけ、紫外光照射によって、接着剤を硬化させた。
【００５７】
・トリミング工程（ペリクル膜のトリミング）
ペリクル枠からはみ出ている不要なペリクル膜を枠にそって刃で切り取った。
【００５８】
・溶媒塗布工程（異物の除去）
ペリクル膜をトリミングした後のペリクルを目視で確認したところ、ペリクル枠の面取り部（Ｃ面）上に、刃で切り取った後のカス（ペリクル膜由来の異物）が付着していた。そこで、ペリクル枠の面取り部（Ｃ面）に、パーフルオロベンゼン（東京化成社製）をニードル式ディスペンサ（針の口径：０．３１２μｍ、滴下速度：０．１２（ｍＬ／分））で塗布し、これを乾燥させた。
【００５９】
［実施例２、３および比較例１〜５］
表１に示すように、溶媒塗布工程における非水系溶媒の種類を、表１に示すように変更した以外は、実施例１と同様にペリクルを作製した。
【００６０】
［評価］
実施例および比較例で作製したペリクルについて、以下の評価を行った。
【００６１】
（室温における異物の溶解性）
実施例および比較例で用いた非水系溶媒の室温における異物の溶解性を、以下のように確認した。まず、実施例および比較例で使用したペリクル膜を準備し、当該ペリクル膜に１μＬ〜２μＬの非水系溶媒を滴下した。そして、５秒後に穴が開いたかどうかを目視で確認した。評価は以下の基準とした。
○：室温で溶解した
△：室温で少量溶解した
×：室温で全く溶解しない
【００６２】
（アウトガスおよび液タレ）
各ペリクルをチャンバー（ＧＦサイエンス社製）の中に設置した。設置後、５０℃４時間加熱し、発生したガス成分をＴＥＮＡＸ捕集管に吸着させＴＤ−ＧＣＭＳ（島津製作所社製）にて分析した。また同時に、ペリクルのペリクル枠に付着した液（以下、「液タレ」とも称する）も目視にて確認した。以下の基準で評価した。
◎：ＴＤ−ＧＣＭＳで非水系溶媒由来のピークが検出されず、液タレも無かった
〇：ＴＤ−ＧＣＭＳで非水系溶媒由来のピークは検出されないが、液タレが有った
×：ＴＤ−ＧＣＭＳで非水系溶媒由来のピークが検出された
【００６３】
（異物残存）
上述の溶媒塗布工程で溶媒を塗布した後、ペリクルに対してセナライト（高照度ハロゲン証明装置、セナアンドバーンズ社製）にて光を照射し、異物の有無を目視で確認した。併せて、光学顕微鏡にて、１００倍でも観察し、異物の溶解状況を確認した。
【００６４】
【表１】
2020166063.tif 000008
【００６５】
表１ならびに図２Ａおよび図２Ｂに示すように、溶媒塗布工程において、上述の一般式（１）で表される化合物（パーフルオロベンゼン）を含む非水系溶媒を塗布した場合（実施例１〜３）には、十分に異物を除去可能であった。また、これらの非水系溶媒を用いた場合、アウトガスが発生せず、液タレも生じなかった。
【００６６】
これに対し、表１ならびに図２Ｃおよび図２Ｄに示すように、上述の一般式（１）で表される化合物、または一般式（２）で表される化合物（パーフルオロベンゼン）を含まない非水系溶媒を用いた場合、異物が残存しやすかった（比較例１〜５）。
【産業上の利用可能性】
【００６７】
本発明のペリクルの製造方法によれば、ペリクル枠にペリクル膜を貼付した後に発生した異物の除去が可能であり、ペリクルの製造、ひいては半導体装置の製造等に非常に有用である。
【符号の説明】
【００６８】
１１  ペリクル枠
１１Ａ  面取り部
１１Ｂ  側面
【図１】
2020166063.tif 000011